(57)【要約】【課題】  テープモールド法におけるテープシワの発生を抑制することができるプラスチックレンズの製造方法を提供する。【解決手段】  所定の間隔で対向配置した２個の成形型２，３の側面に、テープ状基材上に粘着剤層が形成され、テープ状基材の基材厚が１２５μｍ〜２００μｍの粘着テープ４を巻いて成形型２，３を固定し、２個の成形型２，３と粘着テープ４で囲まれたキャビティ５を形成する成形型組立工程と、キャビティ５にレンズ原料Ｍを注入する注入工程と、レンズ原料Ｍを硬化する重合硬化工程により、プラスチックレンズＬ１を製造する。【選択図】      図１
2006240210.tif 000002
【特許請求の範囲】
【請求項１】
所定の間隔で対向配置した２個の成形型の側面に粘着テープを巻いて前記成形型を固定し、前記２個の成形型と前記粘着テープとで囲まれたレンズを成形するキャビティを形成する成形型組立工程と、前記キャビティに原料組成物を注入する注入工程と、前記原料組成物を重合硬化させてプラスチックレンズを得る重合硬化工程を有するプラスチックレンズの製造方法において、
前記粘着テープは、テープ状基材上に粘着剤層が形成された構造を有し、前記テープ状基材の基材厚が１２５μｍ〜２００μｍであることを特徴とするプラスチックレンズの製造方法。
【請求項２】
請求項１に記載のプラスチックレンズの製造方法において、
前記テープ状基材がポリハロゲン化ビニル、ポリエステル、ポリアミド類、ポリイミド類、あるいはポリカーボネート類のいずれかであることを特徴とするプラスチックレンズの製造方法。
【発明の詳細な説明】
【技術分野】
【０００１】
本発明は、プラスチックレンズの製造方法に関し、特に、注型重合法によりプラスチックレンズを成形するプラスチックレンズの製造方法に関する。
【背景技術】
【０００２】
光学性能に優れたプラスチックレンズを製造する場合、一般的に注型重合法が用いられる。注型重合法として、レンズの凸面を成形する成形型とレンズの凹面を成形する成形型を所定の間隔に対向して、成形型の外周側面を粘着テープで封止された成形用モールドに、原料組成物を注入し重合硬化するテープモールド法が広く知られている（図１参照）。
【０００３】
成形用モールドに注入された原料組成物は、重合硬化に際して体積が収縮する。特に、近年のレンズの高屈折率化に伴い、益々大きな収縮率の原料組成物が用いられようになっている。そのため、図２（ａ）の重合硬化された従来の成形用モールドの断面図に示すように、原料組成物Ｍが注入された成形用モールド１１の重合硬化時に、成形型１２，１３の間隔が狭くなろうとする力が粘着テープ１４に伝わり、粘着テープ１４が成形用モールド１１の厚み方向に押しつぶされて、部分的に凹んだ多数のテープシワ１５が発生する。このテープシワ１５は、図２（ｂ）の成形された従来のプラスチックレンズの側面図に示すように、プラスチックレンズＬ２外周の側面にそのまま転写され、多数の凹み１６が発生する。プラスチックレンズＬ２外周の側面に生じた凹み１６は、プラスチックレンズＬ２の側面の厚みＡ（コバ厚）が厚いほど深く目立つものとなり、外観や外径精度を損ねるため、レンズ外周部を切削や研削などの外周整形加工によって取り除かれる。
【０００４】
こうしたテープシワに対応するために、原料組成物の重合硬化による収縮が最も大きい温度下で、伸び易い特性の粘着テープを用いることにより、レンズ側面のテープシワの発生を抑制したプラスチックレンズの製造方法が提案されている（例えば、特許文献１参照）。
【０００５】
【特許文献１】特開２００４−２０２９９５号公報
【発明の開示】
【発明が解決しようとする課題】
【０００６】
しかしながら、特許文献１に示される製造方法によるプラスチックレンズは、テープシワの発生が多少改善されるものの十分でなく、レンズ側面の凹み等を取り除く外周整形加工が引き続き必要である。このため、注型重合法で用いる成形型の外径寸法をプラスチックレンズの仕上り外径寸法よりも約５ｍｍ程度大きく形成する必要がある。したがって、外周整形加工で取り除かれる原料組成物が無駄になり、製造コストの上昇を招くと共に、加工工程の増加によるレンズ面の傷などの不良発生により歩留りが低下するという課題がある。さらに、プラスチック廃棄物を発生させるという課題がある。
【０００７】
そこで本発明は、このような事情に鑑みてなされたものであり、テープモールド法（注型重合法）におけるテープシワの発生を抑制することができるプラスチックレンズの製造方法を提供することを目的とする。
【課題を解決するための手段】
【０００８】
上記課題を解決するために、本発明のプラスチックレンズの製造方法は、所定の間隔で対向配置した２個の成形型の側面に粘着テープを巻いて前記成形型を固定し、前記２個の成形型と前記粘着テープで囲まれたレンズを成形するキャビティを形成する成形型組立工程と、前記キャビティに原料組成物を注入する注入工程と、前記原料組成物を重合硬化させてプラスチックレンズを得る重合硬化工程を有するプラスチックレンズの製造方法において、前記粘着テープは、テープ状基材上に粘着剤層が形成された構造を有し、前記テープ状基材の基材厚が１２５μｍ〜２００μｍであることを特徴とする。
【０００９】
このプラスチックレンズの製造方法によれば、テープ状基材の厚さが１２５μｍ〜２００μｍの粘着テープが２個の成形型の側面に巻かれたキャビティに、原料組成物を注入し、重合硬化して成形される際に、重合硬化時における原料組成物の収縮で、成形型同士の間隔が厚み方向に狭くなろうとする力に潰されることなく耐えて、粘着テープのテープシワの発生を抑制することが可能となり、プラスチックレンズの仕上り外径と略同一外径の成形型を用いることで、仕上り外径に加工する外周整形が不要となる。
【００１０】
すなわち、原料組成物の使用量の削減と共に、環境面から外周切削粉（廃棄物）の削減、切削紛の燃焼処理の際に生じる排気ガスの削減、あるいは加工工程の増加によるレンズ面の傷などの不良発生により歩留り低下が防ぐことができる等の効果が得られる。したがって、こうした効果により、製造コストが削減された廉価なプラスチックレンズを市場に提供することができる。
【００１１】
また、本発明のプラスチックレンズの製造方法は、前記テープ状基材がポリハロゲン化ビニル、ポリエステル、ポリアミド類、ポリイミド類、あるいはポリカーボネート類のいずれかであることを特徴とする。
【００１２】
このプラスチックレンズの製造方法によれば、テープ状基材をポリハロゲン化ビニル、ポリエステル、ポリアミド類、ポリイミド類、あるいはポリカーボネート類のいずれかを用い、テープ状基材の厚さを１２５μｍ〜２００μｍとすることで、重合硬化して成形される際に、原料組成物の収縮で成形型同士の間隔が厚み方向に狭くなろうとする力に対して、潰されることなく耐えて、粘着テープのテープシワの発生を抑制することが十分に可能となり、プラスチックレンズの仕上り外径と略同一外径の成形型を用いることで、仕上り外径に加工する外周整形が不要となる。
【発明を実施するための最良の形態】
【００１３】
以下、本発明の実施の形態を説明する。
先ず、図１を参照してテープモールド法について説明する。図１（ａ）は成形用モールドの外観模式図であり、同図（ｂ）はレンズ原料の注入前の成形用モールドの断面図であり、同図（ｃ）は成形されたプラスチックレンズの側面図である。
【００１４】
プラスチックレンズの成形に際して、成形用モールド１が成形型組立工程で組み立てられる。
成形用モールド１は、プラスチックレンズ（以降、レンズと表記する）の凸面を成形する円形のガラス製の成形型２と、レンズの凹面を成形する円形のガラス製の成形型３を準備する。これらの２個の成形型２，３の外径は、成形用モールド１に注入される原料組成物としてのレンズ原料Ｍが、重合硬化時に径方向に収縮する収縮量を考慮して、所定のレンズの仕上り外径寸法よりも約１ｍｍ大きく設定されている。
【００１５】
そして、２個の成形型２，３を所定の間隙に対向配置させ、成形型２，３の側面に粘着テープ４を１周より少し多く巻き付け、成形型２，３を固定するとともに、成形型２，３間の間隙を閉塞して、成形型２，３の各成形面と粘着テープ４とで囲まれたキャビティ５を形成する。
【００１６】
粘着テープ４は、テープ状基材上に粘着剤層が形成されている構造を有する。テープ状基材は、２個の成形型２，３を保持する十分な強度を有し、また液状のレンズ原料Ｍに侵されない耐薬品性を有し、さらに重合硬化時の加熱に対する十分な耐熱性を有しているのが好ましく、テープ基材の材質としては、ポリエチレン、ポリプロピレン等のポリオレフィン、ポリ塩化ビニル、ポリ塩化ビニリデン等のポリハロゲン化ビニル、ポリエチレンテレフタレート、ポリブチレンテレフタレート、ポリエチレンナフタレート等のポリエステル、ポリアミド類、ポリイミド類、ポリカーボネート類などを例示することができる。このうち、ポリエチレンテレフタレートを好ましく用いることができる。また、粘着剤としては、アクリル系、ゴム系、シリコーン系など一般的な接着テープに適用される粘着剤が挙げられる。
【００１７】
テープ基材の厚さは、２つの成形型２，３を保持する十分な強度を有し、かつ重合硬化時にレンズ原料の収縮に対する耐性（剛性）を有する、１００μｍ〜２２０μｍ、好ましくは１２５μｍ〜２００μｍの範囲を用いる。厚さが１００μｍ以下の場合には、重合硬化時のレンズ原料の収縮に対して、テープ基材の強度が耐えられず、部分的に凹んだ多数のテープシワが発生する（図２（ａ）参照）。厚さが２２０μｍ以上の場合には、成形型２，３の側面に巻き付ける作業性が著しく低下と共に、１周より少し多く巻き付けた重なり目から液漏れが発生し、成形されるレンズに気泡が発生する場合がある。なお、粘着テープ４は、幅２５ｍｍ程度のテープ基材上に、厚み３０μｍ程度の粘着剤層が形成されている。
【００１８】
次に、成形型組立工程で組み立てられた成形用モールド１は、注入工程において原料組成物としてのレンズ原料Ｍが注入される。
注入工程では、先ずエアーヒーターで加熱した圧縮空気が金属ノズルを介して、成形型２，３の外周側面に貼り付けられた粘着テープ４の所定の位置に吹き付けられて穴明けされ、レンズ原料を注入する注入口（図示せず）が形成される。そして、注入口から注入ノズルを介してキャビティ５内にレンズ原料Ｍが注入される。
【００１９】
レンズ原料としては、特に制限されず、例えばジエチレングリコールビスアリルカーボネート（ＣＲ−３９）を挙げることができる。また、高屈折率用のレンズ原料としては、２個以上のイソシアナート基を有するポリイソシアナートと２個以上の活性水素を有する化合物とを主成分とする重合性モノマーを主成分とするものを例示することができる。
【００２０】
２個以上のイソシアナート基を有するポリイソシアナートとしては、例えば、ｍ−キシリレンジイソシアナート、ｐ−キシリレンジイソシアナート、テトラクロロ−ｍ−キシリレンジイソシアナート、水添キシリレンジイソシアナート、水添ジフェニルメタンジイソシアナート、テトラメチルキシリレンジイソシアナート、２，５−ビス（イソシアナートメチル）ビシクロ［２．２．１］ヘプタン、２，６−ビス（イソシアナートメチル）ビシクロ［２．２．１］ヘプタン、３，８−ビス（イソシアナートメチル）トリシクロ［５．２．１．０2.6］−デカン、３，９−ビス（イソシアナートメチル）トリシクロ［５．２．１．０2.6］−デカン、４，８−ビス（イソシアナートメチル）トリシクロ［５．２．１．０2.6］−デカン、４，９−ビス（イソシアナートメチル）トリシクロ［５．２．１．０2.6］−デカン、ダイマー酸ジイソシアナート等のポリイソシアナート化合物及びそれらの化合物のアロファネート変性体、１，３−ビス（α，α−ジメチルイソシアナトメチル）ベンゼン、１，４−ビス（α，α−ジメチルイソシアナトメチル）ベンゼン、ヘキサメチレンジイソシアナート、イソホロンジイソシアナート、トリレンジイソシアナート、ジフェニルメタンジイソシアナート、ポリメリック型ジフェニルメタンジイソシアナート、トリジンジイソシアナート、ナフタレンジイソシアナート、４，４'−ジフェニルメタンジイソシアナート、ヘキサメチレンジイソシアナートのビウレット化反応物、ヘキサメチレンジイソシアナートとトリメチロールプロパンのアダクト生成物、４，４'−ジシクロヘキシルメタンジイソシアナート、イソシアヌレート変性体等が挙げられ、これらの化合物を単独で又は２種以上を混合して用いることができる。
【００２１】
また、２個以上の活性水素を有する化合物としては、例えば２個以上の水酸基を有するポリオール、２個以上のチオール基を有するポリチオール、１分子中に水酸基とチオール基を各々１個以上有する化合物を挙げることができる。
【００２２】
２個以上の水酸基を有するポリオールとしては、例えば、エチレングリコール、ジエチレングリコール、プロピレングリコール、ジプロピレングリコール、ブチレングリコール、ネオペンチルグリコール、グリセリン、トリメチロールエタン、トリメチロールプロパン、ブタントリオール、１，２−メチルグルコサイド、ペンタエリスリトール、ジペンタエリスリトール、トリペンタエリスリトール、ソルビトール、エリスリトール、スレイトール、リビトール、アラビニトール、キシリトール、アリトール、マニトール、ドルシトール、イディトール、グリコール、イノシトール、ヘキサントリオール、トリグリセロール、ジグリペロール、トリエチレングリコール、ポリエチレングリコール、トリス（２−ヒドロキシエチル）イソシアヌレート、シクロブタンジオール、シクロペンタンジオール、シクロヘキサンジオール、シクロヘプタンジオール、シクロオクタンジオール、シクロヘキサンジメタノール、ヒドロキシプロピルシクロヘキサノール、トリシクロ〔５，２，１，０，２，６〕デカン−ジメタノール、ビシクロ〔４，３，０〕−ノナンジオール、ジシクロヘキサンジオール、トリシクロ〔５，３，１，１〕ドデカンジオール、ビシクロ〔４，３，０〕ノナンジメタノール、トリシクロ〔５，３，１，１〕ドデカン−ジエタノール、ヒドロキシプロピルトリシクロ〔５，３，１，１〕ドデカノール、スピロ〔３，４〕オクタンジオール、ブチルシクロヘキサンジオール、１，１'−ビシクロヘキシリデンジオール、シクロヘキサントリオール、マルチトール、ラクチトール等の脂肪族ポリオール、ジヒドロキシナフタレン、トリヒドロキシナフタレン、テトラヒドロキシナフタレン、ジヒドロキシベンゼン、ベンゼントリオール、ビフェニルテトラオール、ピロガロール、（ヒドロキシナフチル）ピロガロール、トリヒドロキシフェナントレン、ビスフェノールＡ、ビスフェノールＦ、キシリレングリコール、テトラブロムビスフェノールＡ等の芳香族ポリオール、ジ−（２−ヒドロキシエチル）スルフィド、１，２−ビス−（２−ヒドロキシエチルメルカプト）エタン、ビス（２−ヒドロキシエチル）ジスルフィド、１，４−ジチアン−２，５−ジオール、ビス（２，３−ジヒドロキシプロピル）スルフィド、テトラキス（４−ヒドロキシ−２−チアブチル）メタン、テトラブロモビスフェノールＳ、テトラメチルビスフェノールＳ、４，４'−チオビス（６−ｔｅｒｔ−ブチル−３−メチルフェノール）、１，３−ビス（２−ヒドロキシエチルチオエチル）−シクロヘキサンなどの硫黄原子を含有したポリオール等が挙げられる。
【００２３】
また、２個以上のチオール基を有するポリチオールとしては、例えば４−メルカプトメチル−３，６−ジチオ−１，８−オクタンジチオール、ペンタエリスリトールテトラキス（３−メルカプトプロピオナート）、テトラチオールを例示することができる。
【００２４】
また、１分子中に水酸基とチオール基を各々１個以上有する化合物としては、例えば、２−メルカプトエタノール、３−メルカプト−１，２−プロパンジオール、グルセリンジ（メルカプトアセテート）、１−ヒドロキシ−４−メルカプトシクロヘキサン、２，４−ジメルカプトフェノール、２−メルカプトハイドロキノン、４−メルカプトフェノール、１，３−ジメルカプト−２−プロパノール、２，３−ジメルカプト−１−プロパノール、１，２−ジメルカプト−１，３−ブタンジオール、ペンタエリスリトールトリス（３−メルカプトプロピオネート）、ペンタエリスリトールモノ（３−メルカプトプロピオネート）、ペンタエリスリトールビス（３−メルカプトプロピオネート）、ペンタエリスリトールトリス（チオグリコレート）、ペンタエリスリトールペンタキス（３−メルカプトプロピオネート）、ヒドロキシメチル−トリス（メルカプトエチルチオメチル）メタン、１−ヒドロキシエチルチオ−３−メルカプトエチルチオベンゼン、４−ヒドロキシ−４'−メルカプトジフェニルスルホン、２−（２−メルカプトエチルチオ）エタノール、ジヒドロキシエチルスルフィドモノ（３−メルカプトプロピオネート）、ジメルカプトエタンモノ（サルチレート）、ヒドロキシエチルチオメチルートリス（メルカプトエチルチオ）メタン等が挙げられる。
【００２５】
また、この他の高屈折率用の原料組成物として、分子内に１つ以上のジスルフィド結合（Ｓ−Ｓ）を有し、かつエポキシ基及び／又はチオエポキシ基を有する化合物を例示することができる。
【００２６】
これらの重合性組成物には、重合触媒を配合することができる。重合触媒としては、例えば、ウレタン化反応触媒としては、ジブチル錫ジラウレート、ジブチル錫ジクロライド、ジメチル錫ジクロライド等の錫化合物、三級アミンなどのアミン化合物、三級ホスフィン、ルイス酸が挙げられ、これらを単独あるいは併用して使用することができる。また、必要に応じて鎖延長剤、架橋剤、光安定剤、紫外線吸収剤、酸化防止剤、着色防止剤、ブルーイング剤、染料、顔料、レベリング剤、充填剤、内部離型剤などの種々の物質を添加することができる。
【００２７】
次に、注入工程においてレンズ原料Ｍが注入された成形用モールド１は、重合硬化工程において、レンズ原料Ｍの重合硬化が行われる。重合硬化は、モールド部５内のレンズ原料Ｍが加熱されて行われる。成形用モールド１を加熱炉内に載置し、例えば炉中の温度を３０℃から１２０℃まで約２０時間程かけて徐々に昇温して重合硬化される。
【００２８】
この重合硬化工程において、成形用モールド１に注入されたレンズ原料Ｍは、重合による収縮が生じる。キャビティ５は、径方向の寸法が長く、厚み方向の寸法が短いために、レンズ原料Ｍの径方向の収縮量が大きく、キャビティを構成する粘着テープは、中心側へ吸引されようとすると共に、成形型２，３間の間隔が狭くなろうとするが、粘着テープ４（テープ基材）の剛性により、成形型２，３間の間隔が狭くなることはなく、しかもテープシワが発生することもない。
【００２９】
その後、成形用モールド１は、成形型２，３から粘着テープ４を剥がし、成形型２，３を取り外してプラスチックレンズＬ１が得られる。
成形されたプラスチックレンズＬ１は、外径収縮分が補正され所定外径寸法で側面がほぼ平坦で滑らかな、かつ所定のレンズ心厚さ（レンズ中心部の厚さ）のプラスチックレンズＬ１が得られる。
【００３０】
なお、プラスチックレンズには、２個の成形型の成形面が最終の光学面に形成され、両面が転写されたフィニッシュレンズと、２個の成形型の一方の成形型の成形面のみに最終の光学面が形成され、他方の光学特性を有しない成形面側を研磨等により形状が作られるやや厚手のセミフィニッシュレンズとがあり、凸レンズと凹レンズ等があるが、いずれのプラスチックレンズの場合にも、同様に適用することができる。
【００３１】
以下、本実施形態に基づく実施例、および比較例を説明する。
【００３２】
（実施例）
テープ基材の厚さが１２５μｍと２００μｍの２種類の粘着テープ４を用いて組み立てられた各成形用モールド１に、レンズ原料Ｍを注入して、外径７５ｍｍ、レンズ心厚さ１．０ｍｍ、球面度数（Ｓ度数）−４．０のジオプトリのプラスチックレンズＬ１を成形する。なお、プラスチックレンズＬ１の成形は、各テープ基材の厚さ毎に１００枚を完成させる。
【００３３】
先ず外径７６ｍｍのガラス製の２個の成形型２，３を準備した。レンズ仕上り外径と成形型の外径との寸法差１ｍｍは、レンズ原料の重合硬化による外径収縮分を補正するために、成形型２，３の外径を予め１ｍｍ大きく設定した。
【００３４】
そして、成形用モールド１に注入するレンズ原料Ｍを調製した。レンズ原料Ｍは、原料組成物としてポリチオール化合物の４−メルカプトメチル−３，６−ジチオ−１，８−オクタンジチオール４０ｇに、重合触媒としてジメチルスズジクロライド０．０６ｇ、内部離型剤０．１５ｇ、紫外線吸収剤として２−（２−ヒドロキシ−５−ｔｅｒｔ−オクチルフェニル）−２Ｈ−ベンゾトリアゾール０．１ｇ、重合触媒としてＮ，Ｎ−ジメチルシクロヘキシルアミン０．０４ｇを、この順序に添加し、３０分ほど十分に攪拌した。この後、ポリイソシアネート化合物として水添ジフェニルメタンジイソシアネート６０ｇを混合し、３０分ほど十分に攪拌した後、５ｍｍＨｇの真空下で６０分脱気を行った。
【００３５】
そして、成形型組立工程に移行し、準備した２個の成形型２，３を対向配置させ、成形型２，３の中心部の間隔を１．０ｍｍに保持して、２個の成形型２，３の側面にテープ基材の厚さが２００μｍの粘着テープ４を一周より少し多く巻き付けて、成形用モールド１を組み立てた。同様にテープ基材の厚さが１２５μｍの成形用モールド１を組み立てた。
【００３６】
そして、注入工程に移行して、組み立てられた各成形用モールド１の成形型２，３の外周側面に貼り付けられた粘着テープ４の所定の位置に穴明けして、レンズ原料Ｍを注入する注入口を形成した。その後、形成された注入口から注入ノズルを介してキャビティ５内に、調製したレンズ原料Ｍを注入した。各成形用モールド１（キャビティ５）に注入されたレンズ原料Ｍの使用量は、２０．５ｇであった。
【００３７】
そして、重合硬化工程に移行して、レンズ原料Ｍが注入された各成形用モールド１を加熱炉内に載置して、炉中の温度を３０℃から１２０℃まで約２０時間程かけて徐々に昇温して各成形用モールド１に注入されたレンズ原料Ｍを重合硬化させた。
そして、各成形用モールド１が冷却の後、成形用モールド１を加熱炉内から取り出し、２個の成形型２，３と粘着テープ４を取り外して、屈折率１．６７の高屈折率プラスチックレンズＬ１を得た。得られたプラスチックレンズＬ１は、外径が７５ｍｍ、レンズ心厚さが１．０ｍｍで、レンズ側面がほぼ平坦で滑らかであった。
【００３８】
（比較例）
テープ基材の厚さが３８μｍ、５０μｍ、７５μｍの３種類の粘着テープ４を用いて組み立てられた各成形用モールド１に、レンズ原料Ｍを注入して、前記実施例と同じ、外径７５ｍｍ、レンズ心厚さ１．０ｍｍ、球面度数（Ｓ度数）−４．０のジオプトリのプラスチックレンズを成形する。なお、プラスチックレンズの成形は、実施例と同様に、各テープ基材の厚さ毎に１００枚を完成させる。
【００３９】
プラスチックレンズの成形は、成形用モールドに注入されたレンズ原料Ｍの重合による収縮を想定して、外径８０ｍｍのガラス製の２個の成形型２，３を準備した。
そして、成形型組立工程に移行し、準備した２個の成形型２，３を対向させ、重合による収縮を想定して中心部の間隔を１．２ｍｍに保持して、成形型２，３の側面にテープ基材の厚さが３８μｍ、５０μｍ、７５μｍの３種類の各粘着テープ４を巻き付けて、テープ基材の厚さが異なる３種類の成形用モールド１を組み立てた。
【００４０】
そして、注入工程に移行して、実施例と同様に、２個の成形型２，３の外周側面に貼り付けられた粘着テープ４の所定の位置に注入口を形成し、形成された注入口から調製したレンズ原料Ｍを注入した。各成形用モールド１（キャビティ５）に注入されたレンズ原料Ｍの使用量は、２４．１ｇであった。
【００４１】
そして、重合硬化工程に移行して、レンズ原料Ｍが注入された各成形用モールド１を、実施例と同様の重合条件、および重合方法で重合硬化させた。その後、各成形用モールド１が冷却の後、加熱炉内から取り出した成形用モールド１は、側面に貼り付けられた粘着テープ４が厚み方向に押しつぶされて、部分的に凹んだ多数のテープシワ１５（図２（ａ）参照）が発生していた。
【００４２】
そして、２個の成形型２，３と粘着テープ４を取り外して、得られたプラスチックレンズは、外径が８０ｍｍ、レンズ心厚さが１．０ｍｍで、側面に多数の凹み１６（図２（ｂ）参照）が生じた屈折率１．６７の高屈折率プラスチックレンズであった。すなわち、得られたプラスチックレンズは、重合硬化時のレンズ原料Ｍの収縮により、側面に貼り付けられた粘着テープ４が、厚み方向に０．２ｍｍ程押しつぶされと共に、粘着テープ４にテープシワ１５（図２（ａ）参照）が発生し、成形されたレンズの側面に多数の凹み１６が生じたものと推測される。なお、側面に生じた凹み１６の深さは、大きな凹み１６で約２〜３ｍｍ程あり、その後、外周整形加工により凹み１６を取り除き、レンズの仕上り外径寸法の７５ｍｍに整形される。
【００４３】
なお、コバ厚の厚いセミフィニッシュレンズの重合硬化時のつぶれ具合を実験的に確認した。レンズ心厚さ７．０ｍｍのセミフィニッシュレンズを成形するに際して、外径８０ｍｍのガラス製の２個の成形型２，３に、テープ基材の厚さが７５μｍの粘着テープ４を用いて、成形用モールド１を組み立てた。組み立てられた成形用モールド１に実施例と同様のレンズ原料Ｍを注入して、重合硬化を行った。得られたプラスチックレンズは、成形用モールド１がレンズ原料Ｍの収縮により厚み方向に押しつぶされて、組み立てられた２個の成形型２，３の間隔に対して、レンズ心厚さが０．４ｍｍ程度薄く成形された。
【００４４】
以上の実施例および比較例で得られた、各１００枚のプラスチックレンズの側面の凹みの発生状況を、目視により確認した。確認は、凹み具合を以下に示す３つのランクに層別した。その結果を表１に示す。
○；凹みが一つもないレンズ。
△；部分的に凹みがあるレンズ。
×；全周に凹みがあるレンズ。
【００４５】
【表１】
2006240210.tif 000003
表１より、成形用モールド１を形成する粘着テープ４のテープ基材の厚さが、１２５μｍ〜２００μｍの粘着テープ４を用いることにより、成形モールド１に注入されたレンズ原料Ｍの重合硬化時におけるテープシワの発生を顕著に抑制したプラスチックレンズの製造方法が得られる。
【００４６】
以上に示した実施形態のプラスチックレンズの製造方法によれば、レンズ仕上り外径寸法＋１ｍｍの成形型で成形することが可能となり、外周整形加工が不要であることにより、以下のような効果が得られる。
（ａ）プラスチックレンズ原料Ｍの使用量の削減；約１３％。
（ｂ）外周切削粉（廃棄物）の削減；約１３％。
（ｃ）切削紛の燃焼処理の際に生じる排気ガスの削減；１３％。
（ｄ）成形型のガラス原材料の使用量の削減；約１１％。
（ｅ）粘着テープ４の使用量の削減；約５％。
（ｆ）外周整形加工装置が不要。
（ｇ）外周整形加工の不要に伴い、Ｍ／Ｃ電力使用量の削減、成形されるレンズ面の傷付き等の発生がないことによる歩留向上等。
【００４７】
したがって、こうした効果により、製造コストが削減された廉価なプラスチックレンズを市場に提供することができる。特に、近年のプラスチックレンズの高屈折率化に伴い、プラスチックレンズ原料の重合収縮率が益々大きくなり、しかも高価であるため、プラスチックレンズ原料の節減効果は多大である。
【図面の簡単な説明】
【００４８】
【図１】（ａ）は成形用モールドの外観模式図、（ｂ）はレンズ原料の注入前の成形用モールドの断面図、（ｃ）は成形されたプラスチックレンズの側面図。
【図２】（ａ）は重合硬化された従来の成形用モールドの断面図、（ｂ）は成形された従来のプラスチックレンズの側面図。
【符号の説明】
【００４９】
１，１１…成形用モールド、２，３，１２，１３…成形型、４，１４…粘着テープ、５…キャビティ、１５…テープシワ、１６…凹み、Ｍ…原料組成物としてのレンズ原料、Ｌ１，Ｌ２…プラスチックレンズ。
【図１】
2006240210.tif 000004
【図２】
2006240210.tif 000005